(57)【要約】【課題】接着芯地を有する衣服において洗濯を繰り返した場合においても芯地接着部分に筋状の部分的な剥離が発生せず、優れた外観品位を維持するための接着芯地およびその芯地を用いた衣服を提供する。【解決手段】本発明は、ドレスシャツの衿などに用いられる接着芯地に関し、長径と短径を有し、長径方向の端部が中央部分より幅広となった形状を芯地基布上に交互に配置させかつ芯地織物の構成糸の軸方向とずらすものである。【選択図】図１
2005350825.tif 000002
【特許請求の範囲】
【請求項１】
織物の片面に熱可塑性樹脂がドット状に塗布されてなる接着芯地であって、該ドットが長径と短径を有し、長径方向の少なくとも一方の端部が中心部より幅広になっている形状であり、ドットの長径方向が互いに７５°〜１０５°の角度をなすように交互に配列され、さらに隣の列は互い違いに配置されており、且つ、該ドットの配列方向が該織物の構成糸の軸方向とずれているように配置されてなることを特徴とする接着芯地。
【請求項２】
該ドットの配列方向が該織物の構成糸の軸方向と概ね４５°の角度で配置されてなることを特徴とする請求項１に記載の接着芯地。
【請求項３】
塗布された熱可塑性樹脂のドットが、長径と短径の比が２．０〜４．０の形状であることを特徴とする請求項１または２記載の接着芯地。
【請求項４】
塗布された熱可塑性樹脂のドットが、アレイ型形状もしくはひょうたん型形状であることを特徴とする請求項１〜３のいずれかに記載の接着芯地。
【請求項５】
塗布された熱可塑性樹脂のドットは、端部の最大径が０．５ｍｍ〜１．０ｍｍ、中央部分の最小径が０．２ｍｍ〜０．７ｍｍであることを特徴とする請求項４に記載の接着芯地。
【請求項６】
熱可塑性樹脂のドット数が４５〜１００個／ｃｍ2であり、かつ熱可塑性樹脂が織物表面の５０〜８６面積％に塗布されていることを特徴とする請求項１〜５のいずれかに記載の接着芯地。
【請求項７】
該熱可塑性樹脂の付着量が１５〜４５ｇ／ｍ2であることを特徴とする請求項６記載の接着芯地。
【請求項８】
接着芯地を構成する織物の少なくとも一方の構成糸がフィラメント糸からなることを特徴とする請求項１〜７のいずれかに記載の接着芯地。
【請求項９】
請求項１〜８のいずれかに記載の接着芯地を衿に用いたことを特徴とする衣服。
【発明の詳細な説明】
【技術分野】
【０００１】
本発明は接着芯地およびその接着芯地を用いた衣服に関する。更に詳しくは、織物からなる接着芯地であって、表地と接着芯地とを接着した時に発生するモアレ現象を軽減し、かつ洗濯後に発生する剥離を軽減させることが可能な接着芯地およびその接着芯地を用いたドレスシャツを提供するものである。
【背景技術】
【０００２】
従来、接着芯地は、衣服を構成する表地の裏側に接着することにより、衣服を構成する生地の立体形状の成形性や保型性の向上または部分的な補強のために使用され、また、縫製を容易にするものとして、たとえばドレスシャツでは衿や前立て、カフスなどに使用されている。
【０００３】
その接着芯地の形成方法としては、織物や編物や不織布の芯地基布上にパウダー状の接着樹脂を一定の大きさのドット状に塗布したもの、パウダー状の接着樹脂を芯地基布上に散布したもの、接着樹脂をフィルム状に塗布したもの等があるが、パウダー状の接着樹脂を芯地基布上に散布したものは塗布量の均一性に欠け、塗布量も限られるため接着の均一性や強力面の問題がある。また、フィルムタイプは接着の均一性や強力面の問題はないものの接着後の風合いが硬くなるという欠点を有するため現在ではドットタイプの接着芯地が最も多く使用されている。
【０００４】
表地に使われる接着芯地の選定は、通常、実際の衣服に用いる表地に芯地を接着し、接着強力だけではなく、その洗濯前後の表面品位、風合い等に問題がないことを確認し選定しているのが現状であり、特に、表地の経・緯糸の密度と芯地の経・緯糸の密度が近似もしくは整数倍で重なり合った時、表地と芯地の基布の間でモアレ現象が発生する確率が高く、このモアレ現象は製品の品位を低下させるため特に注意を要している。
【０００５】
この表地と芯地基布間のモアレ現象は、直接表地にひびき、製品の品位を低下させるため、特にシビアに発生の有無を確認し使用する芯地を選定している。このモアレの改善については芯地面からは、芯地の経および緯糸に「よろけ」を付与する技術（特許文献１参照）が開示されているが、全ての生地に対応できるものは得られていないのが現状であり、芯地の活用面からは芯地をバイヤス方向に使用することにより表地と芯地の経・緯糸の密度の位相をずらしモアレの発生を防止することが行われている。
【０００６】
また、モアレ現象の発生は外観上の問題だけでなく、接着芯地の洗濯を繰り返すうちに部分的な芯地剥離が発生し、その剥離が徐々に拡大していくという問題にもつながることがあり、その問題を解決するために接着樹脂の成分や樹脂のドット形状など各種（特許文献２、３、４参照）提案されているが十分に満足できるものがないのが現状である。
【特許文献１】特開平９−６７７５２号公報
【特許文献２】特開２００２−３７１４１４号公報
【特許文献３】特表２００１−５２５５０３号公報
【特許文献４】特開平７−２７９０１９号公報
【発明の開示】
【発明が解決しようとする課題】
【０００７】
本発明は、かかる従来技術の背景に鑑み、モアレの発生を減少し、もって洗濯を繰り返しても部分的な剥離の少ない接着芯地を提供せんとするものである。
【課題を解決するための手段】
【０００８】
本発明は、かかる課題を解決するために、次のような手段を採用するものである。すなわち、本発明の接着芯地は、
（１）織物の片面に熱可塑性樹脂がドット状に塗布されてなる接着芯地であって、該ドットが長径と短径を有し、長径方向の少なくとも一方の端部が中心部より幅広になっている形状であり、ドットの長径が互いに概ね７５°〜１０５°の角度をなすように交互に配列され、さらに隣の列は互い違いに配置されており、且つ、該ドットの配列方向が該織物の構成糸の軸方向とずれているように配置されてなる接着芯地。
【０００９】
（２）該ドットの配列方向が該織物の構成糸の軸方向と概ね４５°の角度で配置されてなる上記接着芯地。
【００１０】
（３）塗布された熱可塑性樹脂のドットが、長径と短径の比が２．０〜４．０の形状である上記接着芯地。
【００１１】
（４）塗布された熱可塑性樹脂のドットが、アレイ型形状もしくはひょうたん型形状である上記接着芯地。
【００１２】
（５）塗布された熱可塑性樹脂のドットは、端部の最大径が０．５ｍｍ〜１．０ｍｍ、中央部分の最小径が０．２ｍｍ〜０．７ｍｍである上記接着芯地。
【００１３】
（６）熱可塑性樹脂のドット数が４５〜１００個／ｃｍ2であり、かつ熱可塑性樹脂が織物表面の５０〜８６面積％に塗布されている上記接着芯地。
【００１４】
（７）該熱可塑性樹脂の付着量が１５〜４５ｇ／ｍ2である上記接着芯地。
【００１５】
（８）接着芯地を構成する織物の少なくとも一方の構成糸がフィラメント糸からなる上記接着芯地。
【００１６】
（９）上記いずれかの接着芯地を衿に用いたことを特徴とする衣服。
【発明の効果】
【００１７】
本発明の接着芯地を用いることにより、円形のドットを配置した接着芯地を用いた場合と同様の風合いを維持または向上させながら、洗濯を繰り返したときに発生する筋状の部分的な芯地剥離を軽減させることが可能となる。
【発明を実施するための最良の形態】
【００１８】
本発明は、前記課題、つまり、洗濯を繰り返しても接着芯地を接着した部分に部分的な剥離が生じにくい接着芯地について鋭意検討し、接着樹脂のドット形状を長径と短径を有し、長径方向の少なくとも一方の端部が中心部より幅広になっている形状であり、ドットの長径が互いに７５°〜１０５°の角度をなすように交互に配列され、さらに隣の列は互い違いに配置されており、且つ、該ドットの配列方向が該織物の構成糸の軸方向とずれているように配置させることにより、モアレの発生を減少でき、もってかかる課題を一挙に解決することを究明したものである。
【００１９】
本発明の接着芯地について、一実施態様を示す図面を参照しつつ詳細に説明する。
【００２０】
図１は本発明の接着芯地に乗せられる接着樹脂のドット形状の一態様を示す模式図であり、図２は本発明のドット形状で芯地基布上に配置させた一態様を示す模式図であり、図３は本発明の別の態様のドット形状で芯地基布上に配置させた一態様を示す模式図であり、図５は従来のドット形状で芯地基布上に配置させた模式図である。
【００２１】
本発明における芯地基布上の接着樹脂のドット形状１（以下、ドット１）は図１に示すように長径４と短径５を有し、長径方向の少なくとも一方の端部が中心部より幅広になっている形状であることが必要である。その長径４と短径５は芯地基布上のドット１の長径軸方向２の最も長い距離を長径４とし、その長径軸方向２に直交する短径軸方向３の最も短い距離を短径５とするものである。従来からドットタイプの芯地の選定の際には接着強力の他に、表地と芯地基布との密度間の干渉により発生するモアレ現象を確認することが必要であるが、図５に示す従来のドットタイプの接着芯地ではドット１を一定間隔で芯地基布上に塗布するため、その間隔が芯地基布の経・緯糸の密度に近似もしくは整数倍で重なり合った時、芯地基布とドット１の間でモアレ現象が発生する。このモアレ現象に関しては芯地の接着樹脂面を確認することで接着芯地を選別することが可能であるが、接着芯地の樹脂面にモアレが発生していても、実際に表地に接着した状態で洗濯前後の接着強力や表面品位に問題がなければその芯地を使用することが多々行われているのが現状である。しかしながら、構成する織糸が均一な密度を保つ芯地基布に均一なドットを塗布し織糸密度とドット密度が干渉しあった場合に発生するモアレや、構成する織糸が若干不均一な周期を持つ芯地基布に均一なドットを塗布し織糸密度の周期性とドット密度が干渉しあった場合に発生するモアレ現象の発生した接着芯地を使用すると接着当初は織物表面に問題がなくても洗濯を繰り返していくとモアレに沿って部分的な剥離が発生することを解明した。
【００２２】
ドット１が長径４と短径５を有しない円弧状の場合、ドットを等間隔に配置すると芯地基布の密度によっては必ず位相の合うものがでてくるため、芯地基布の経・緯糸の密度とドット１の位相をずらすためにはドットをランダムに配置させる必要があるが、ランダムに配置することは接着強力面からもばらつきが出るため好ましくない。
【００２３】
しかしながら、ドットを本発明の形状、すなわちドット１の形状を図１に示すように長経４と短径５を有する形状とし、図２および図３に示すようにドット１の長径５が互いに７５°〜１０５°、特に好ましくは概ね９０°の角度をなすように交互に配列させ、隣の列は互い違いに配置させることにより一定間隔で配置される芯地基布の織糸と接着樹脂のドットとの位相を乱すことが可能となりモアレ現象の発生を軽減させることが可能となる。７５°より小さくした場合や１０５°より大きくした場合はドット間に筋状の位相が現れその筋状の位相と芯地基布の織糸との位相が合いやすくなるため好ましくない。さらには、芯地基布の織糸密度に若干の周期性を持つ芯地基布を用いた場合でも、織糸とそのヨコに存在する織糸を接合するかたちで接着樹脂のドットが配置されるため洗濯など織糸がもまれ接着樹脂がずれるなどにより発生するモアレ現象も軽減させることが可能となる。
【００２４】
ここでドットの配列方向とは図４に示す用に概ね長径方向にそった方向９（もしくは短径方向に沿った方向）をいう。
【００２５】
さらには、図２および図３に示すようにドット１の配列方向をドット１の長径軸方向２と芯地基布を構成する織物構成糸の軸方向７の間でなす角度すなわち織物構成糸の軸方向と接着樹脂長軸方向との角度８を概ね４５°の角度でずらすことによりさらに位相をずらすことが可能となりモアレの発生を減少させることができる。
【００２６】
なお、前記の概ね９０°、概ね４５°とは、厳密に９０°や４５°である必要はなく、数°程度の誤差があってもよいことを意味する。
【００２７】
また、本発明におけるドット１は長径４を短径５で割った長径４と短径５の比が２．０〜４．０とすることが好ましい。長径４と短径５の比が２．０以下になると熱可塑性樹脂１の形状が円弧状に近くなり位相が合いやすくなり、また、長径４と短径５の比が４．０以上になると熱可塑性樹脂１の形状が線状になりドットの占有面積が低下し十分な接着強力が得られにくくなるという問題を生じる。
【００２８】
また、本発明におけるドット１は図１のように長径方向の少なくとも一方の端部が中心部より幅広になっているアレイ型形状もしくはひょうたん型形状であることが好ましい。すなわち、ドット１の中央部分の短径５の長さに対し端部の短径６が大きくなっており、中央部分の短径５（中央部分の最小径）が０．２ｍｍ〜０．７ｍｍであるとき端部の短径６（端部の最大径）は０．５ｍｍ〜１．０ｍｍになることが好ましい。ここで端部を大きくし、ドット１同士を相対する形で配置させることにより、図２に示すようにドット１の凹部に隣接する接着樹脂の端部が入り、接着樹脂のを配置しない部分を確保しながら接着樹脂の占有面積を増加させることが可能となり、ドットタイプの風合いを維持しながら、接着強力を確保することが可能になるものである。
【００２９】
また本発明における接着樹脂の形状は図１もしくは図２に示すようなドット１の端部を円弧状とする以外に図３に示すように接着樹脂の端部を円弧状ではなく若干四角形状に近い形とすることはなんら差し支えない。
【００３０】
また長径２と短径５を有するドット１の間に円弧状ドットを配置させることも可能である。
【００３１】
本発明の接着芯地における単位面積あたりのドット１の数は４５個／ｃｍ2以下であると接着強力の問題が発生し、１００個／ｃｍ2以上になると風合いが硬くなり４５〜１００個／ｃｍ2とすることが接着強力および風合いの観点から好ましい。
【００３２】
さらに接着樹脂１の個数は単位面積あたりの接着樹脂の数と接着強力および風合いの関係と同様に織物表面の５０〜８６％に塗布されていることが好ましい。
【００３３】
また、本発明の該熱可塑性樹脂の付着量は接着樹脂の占有面積を増加させることが可能となるため樹脂の付着量を低減させることも可能となり、ソフトな風合いを付与しやすくなるものである。すなわち、接着樹脂の付着量を１５〜４５ｇ／ｍ2とすることにより接着強力を維持しながら、ソフトな風合いを付与することが可能となる。
【００３４】
本発明における接着樹脂の塗布方法は、平面のスクリーンに所定の接着樹脂形状の穴をあけ、そのスクリーンを介して接着樹脂を基布上に転写させる方法や中が空洞となっている円筒状のローラーに所定の接着樹脂形状の穴をあけローラー内部から接着樹脂を押し出しローラーの外側に接触させた基布上に転写させる方法、円筒状のローラー上に所定の形状を刻印しておき、その刻印内に接着樹脂を入れその樹脂を基布上に転写させるようなタイプなど従来から行っている樹脂の転写方法を用いることでなんら差し支えない。
【００３５】
本発明における接着芯地に塗布される熱可塑性樹脂とは、１９０℃でのメルトフローインデックス（ＭＩ）値が０．０５〜１ｇ／１０ｍｉｎの熱可塑性樹脂を使用することが好ましい。すなわち、従来の接着芯地に用いられる熱可塑性樹脂、たとえば、ポリエステル系樹脂、ポリアミド系樹脂、ポリエチレン系樹脂、エチレンビニルアルコール系樹脂、ポリビニルアルコール系樹脂などの熱可塑性樹脂のいずれも使用することができるが、溶融温度よりポリアミド系、ポリエステル系、高密度ポリエチレン系樹脂が良く、耐久性の面から高密度ポリエチレン系樹脂がより好ましい。
【００３６】
ここでメルトフローインデックス（ＭＩ）値とはＪＩＳ  Ｋ７２１０によって測定される樹脂粘度を指す。
【００３７】
本発明における接着芯地用の芯地基布を構成する織物に使用される繊維としては、ポリエチレンテレフタレート、ポリトリメチレンテレフタレートなどのポリエステル系繊維、ナイロン６、ナイロン６６などのポリアミド系繊維、ポリエチレン、ポリプロピレンなどのポリオレフィン系繊維、アクリル系繊維、ウレタン系繊維等の合成繊維、アセテート等の半合成繊維、ビスコースレーヨン等の再生繊維、また木綿、羊毛、絹、麻等の天然繊維等を採用できるが、寸法安定性等の芯地特性および原料コストの面から、ポリエステル系繊維、ポリアミド系繊維、木綿、再生繊維を単独または組み合わせて使用することが好ましい。
【００３８】
また、短繊維および長繊維の差なく使用することが可能であるが、風合い面から、接着芯地を構成する織物の少なくとも一方の構成糸が長繊維いわゆるフィラメント糸からなることがさらに好ましく、また、そのフィラメント糸は通常の衣料用のマルチフィラメント糸であって、仮撚加工などにより捲縮を付与したものがさらに好ましい。
【００３９】
また、その単繊維繊度は４．４デシテックス以下のものであり、総繊維繊度が２２〜４００デシテックスの糸であることが好ましい。単繊維繊度が４．４デシテックスを越えると風合が硬くなり、接着した際に表地の風合を損ねることになり、また、総繊維繊度が２２デシテックス未満では製織性が問題になり、４００デシテックスを越えるとボテ感がでるとともに重くなるため好ましくない。
【００４０】
芯地基布として用いられる織物の製織方法は通常用いられるウォータージェットやエアージェット、レピアなどの織機を用いて製織すればよく、整形方法や糊付方法等もなんら限定されるものではない。また、織物組織もなんら限定されるものではないが、接着樹脂を芯地基布上の均等に配置・接着させるためには平組織で表面がフラットなものが特に好ましい。
【００４１】
本発明における接着芯地は特に服種に関係なく使用することが可能であるが、洗濯をしたときの剥離が特に目立ちやすいドレスシャツ、カジュアルシャツ等の衿芯、カフス芯としてもちいることが特に好ましい。
【実施例】
【００４２】
以下、実施例および比較例を挙げて説明するが本発明はこれらに限定されるものではない。
【００４３】
（評価）
（１）芯地樹脂面のモアレの発生
芯地樹脂面のモアレの発生の程度を目視により３段階で評価した。
○：発生なし
△：若干発生
×：実用上耐えられない発生
（２）剥離強力
生地上に接着芯地をのせ、平板プレス機（ＪＵＫＩ製）を用い温度１７０℃、圧力９８．１ｋＰａ、時間２０秒の条件で熱圧着により生地と芯地をと接着後、幅２．５ｃｍ×約１５ｃｍにサンプルカットし、つかみ間隔を５ｃｍ、引張速度１０ｃｍ／分に設定された定速伸長型引張試験機を用い、生地と芯地の剥離強力を測定した。
【００４４】
（３）洗濯後の表面品位（剥離）
芯地を接着した衿型を作製し、家庭用２層式洗濯機に４０℃のお湯と合成洗剤を入れ５分間洗濯後、３分間のすすぎを２回と３０秒間の脱水を行い吊り干し乾燥を実施した。この洗濯を１５回繰り返しその後の羽根衿表の表面品位（剥離）の程度を目視により３段階で評価した。
○：発生なし
△：若干発生
×：実用上耐えられない発生
実施例１
熱可塑性樹脂としてＭＩ値０．７５ｇ／１０分のポリエチレン樹脂を用い、長径１．６３ｍｍ、短径（中央部分の最小径）０．４３ｍｍ、端部（端部の最大径）０．８４ｍｍのひょうたん型のドットを７９個／ｃｍ2の密度となり、かつ織物構成糸の軸方向に対し４５°の角度となるようにドットを刻印した円筒状のローラーに接着樹脂を付与し、経緯糸に８４ｄＴｅｘ−７２Ｆｉｌ／３のポリエステル仮撚加工糸で構成された平織物をそのドットを刻印した円筒状のローラーに接触させてローラー上の接着樹脂を芯地基布上に転写し接着芯地を得、接着樹脂面のモアレ発生状態を評価した。その後、経緯糸にポリエステル４５番手の紡績糸を用いた経糸密度１１２本／インチ、緯糸密度７４本／インチのブロードと接着芯地を洗濯評価用のドレスシャツの衿型および剥離強力測定用の生地に合わせて裁断し、接着芯地をＪＵＫＩ平板プレスを使用し、１７０℃×２０秒、圧力９８．１ｋＰａの接着条件で張り合わせ剥離強力測定用のサンプルを得た。また、衿型作成用は続けて縫製し洗濯評価用衿型を得た。
【００４５】
剥離強力については幅２．５ｃｍ×約１５ｃｍにサンプルカットし、つかみ間隔を５ｃｍ、引張速度１０ｃｍ／分に設定された定速伸長型引張試験機を用い、生地と芯地の剥離強力を測定した。
【００４６】
また、洗濯での外観評価用衿型については、家庭用２層式洗濯機に４０℃のお湯と合成洗剤を入れ５分間洗濯後、３分間のすすぎを２回と３０秒間の脱水を行い吊り干し乾燥を実施し、この洗濯を１５回繰り返しその後の羽根衿表の表面品位（剥離）の程度を目視により３段階で評価した。得られた芯地接着樹脂面のモアレの発生、生地との接着後の剥離強力、洗濯後の衿型表面品位の結果を表１に記載する。
【００４７】
実施例２
ポリエステル仮撚加工糸で構成された平織物の芯地基布上に織物構成糸の軸方向に対し１０°の角度となるようにドットを配置した以外は実施例１と同様の加工および評価を実施した。得られた芯地接着樹脂面のモアレの発生、生地との接着後の剥離強力、洗濯後の衿型表面品位の結果を表１に記載する。
【００４８】
実施例３
熱可塑性樹脂としてＭＩ値０．７５ｇ／１０分のポリエチレン樹脂を用い、長径１．８４ｍｍ、短径（中央部分の最小径）０．６２ｍｍ、端部（端部の最大径）０．７５ｍｍのひょうたん型のドットを６０個／ｃｍ2の密度となり、かつ織物構成糸の軸方向に対し４５°の角度となるようにドットを刻印した円筒状のローラーとした以外は実施例１と同様の加工および評価を実施した。得られた芯地接着樹脂面のモアレの発生、生地との接着後の剥離強力、洗濯後の衿型表面品位の結果を表１に記載する。
【００４９】
実施例４
熱可塑性樹脂としてＭＩ値０．７５ｇ／１０分のポリエチレン樹脂を用い、長径１．２０ｍｍ、短径（中央部分の最小径）０．３２ｍｍ、端部（端部の最大径）０．５４ｍｍのアレイ型のドットを、９５個／ｃｍ2の密度となり、かつ織物構成糸の軸方向に対し４５°の角度となるようにドットを刻印したローラーを用いた以外は実施例１と同様の加工および評価を実施した。得られた芯地接着樹脂面のモアレの発生、生地との接着後の剥離強力、洗濯後の衿型表面品位の結果を表１に記載する。
【００５０】
実施例５
熱可塑性樹脂としてＭＩ値０．７５ｇ／１０分のポリエチレン樹脂を用い、長径１．７０ｍｍ、短径（中央部分の最小径）０．６５ｍｍ、端部（端部の最大径）０．７０ｍｍのアレイ型のドットを８０個／ｃｍ2の密度となるようにした以外は実施例１と同様の加工および評価を実施した。得られた芯地接着樹脂面のモアレの発生、生地との接着後の剥離強力、洗濯後の衿型表面品位の結果を表１に記載する。
【００５１】
実施例６
ドットの端部０．８６ｍｍのアレイ型のドットを、６２個／ｃｍ2の密度とした以外は実施例５と同様の加工および評価を実施した。得られた芯地接着樹脂面のモアレの発生、生地との接着後の剥離強力、洗濯後の衿型表面品位の結果を表１に記載する。
【００５２】
比較例１
熱可塑性樹脂としてＭＩ値０．７５ｇ／１０分のポリエチレン樹脂用い、経緯糸に８４ｄＴｅｘ−７２Ｆｉｌ／３のポリエステル仮撚加工糸で構成された平織物の芯地基布上に直径０．５ｍｍの円形のドットを１９８個／ｃｍ2の密度で均一に転写し接着芯地を得、接着樹脂面のモアレ発生状態を評価した。その後、経緯糸にポリエステル４５番手の紡績糸を用いた経糸密度１１２本／インチ、緯糸密度７４本／インチのブロードと接着芯地を洗濯評価用のドレスシャツの衿型および剥離強力測定用の生地に合わせて裁断し、接着芯地をＪＵＫＩ平板プレスを使用し、１７０℃×２０秒、圧力９８．１ｋＰａの接着条件で張り合わせ剥離強力測定用のサンプルを得た。また、衿型作成用は続けて縫製し洗濯評価用衿型を得た。
【００５３】
剥離強力については幅２．５ｃｍ×約１５ｃｍにサンプルカットし、つかみ間隔を５ｃｍ、引張速度１０ｃｍ／分に設定された定速伸長型引張試験機を用い、生地と芯地の剥離強力を測定した。
【００５４】
また、洗濯での外観評価用衿型については、家庭用２層式洗濯機に４０℃のお湯と合成洗剤を入れ５分間洗濯後、３分間のすすぎを２回と３０秒間の脱水を行い吊り干し乾燥を実施し、この洗濯を１５回繰り返しその後の羽根衿表の表面品位（剥離）の程度を目視により３段階で評価した。得られた芯地接着樹脂面のモアレの発生、生地との接着後の剥離強力、洗濯後の衿型表面品位の結果を表１に記載する。
【００５５】
比較例２
熱可塑性樹脂としてＭＩ値０．７５ｇ／１０分のポリエチレン樹脂用い、長径０．７５ｍｍ、短径（中央部分の最小径）０．４５ｍｍ、端部（端部の最大径）０．４６ｍｍのひょうたん型のドットを１２０個／ｃｍ2の密度となり、織物構成糸の軸方向に対して４５°の角度となるように、経緯糸に８４ｄＴｅｘ−７２Ｆｉｌ／３のポリエステル仮撚加工糸で構成された平織物の芯地基布上にドットを転写した以外は比較例１と同様の加工および評価を実施した。得られた芯地接着樹脂面のモアレの発生、生地との接着後の剥離強力、洗濯後の衿型表面品位の結果を表１に記載する。
【００５６】
比較例３
熱可塑性樹脂としてＭＩ値２０ｇ／１０分のポリエチレン樹脂用い、長径１．７０ｍｍ、短径（中央部分の最小径）０．３０ｍｍ、端部（端部の最大径）０．４０ｍｍのひょうたん型のドットを７９個／ｃｍ2の密度となり、かつ織物構成糸の軸方向に対して４５°の角度となるように、経緯糸に８４ｄＴｅｘ−７２Ｆｉｌのポリエステル仮撚加工糸で構成された平織物の芯地基布上にドットを転写した以外は比較例２と同様の加工および評価を実施した。得られた芯地接着樹脂面のモアレの発生、生地との接着後の剥離強力、洗濯後の衿型表面品位の結果を表１に記載する。
【００５７】
【表１】
2005350825.tif 000003
【００５８】
表１から明らかなように、ドット形状をひょうたん型やアレイ型など長径の端部を大きくした形状とすることにより、通常の円形のドットを配置した接着芯地である比較例１と比較して洗濯後の品位（芯地の剥離）が改善されると共に剥離強力も問題なかった。また、比較例２および３は実用上耐えられない外観品位（芯地の剥離）が発生した。
【図面の簡単な説明】
【００５９】
【図１】本発明の接着芯地に乗せられる接着樹脂のドット形状の一態様を示す模式図。
【図２】本発明のドット形状で芯地基布上に配置させた一態様を示す模式図。
【図３】本発明の別の態様のドット形状で芯地基布上に配置させた一態様を示す模式図。
【図４】本発明の配列方向を示す模式図である。
【図５】従来のドット形状で芯地基布上に配置させた模式図。
【符号の説明】
【００６０】
１：接着樹脂のドット
２：長径軸方向
３：短径軸方向
４：長径
５：短径（中央部分の最小径）
６：短径（端部の最大径）
７：芯地基布を構成する織物構成糸の軸方向
８：織物構成糸の軸方向と接着樹脂長軸方向との角度
９:ドットの配列方向
【図１】
2005350825.tif 000004
【図２】
2005350825.tif 000005
【図３】
2005350825.tif 000006
【図４】
2005350825.tif 000007
【図５】
2005350825.tif 000008